(57)【特許請求の範囲】
【請求項１】
負極端子を兼ねる金属製の負極ケースと、正極端子を兼ねる金属製の正極ケースが、絶縁ガスケットを介し嵌合され、さらに前記正極ケースまたは負極ケースが加締め加工により加締められた封口構造を有し、少なくとも正極、負極、薄膜セパレータを合わせた電極層を積層もしくは捲回した電極群と、非水電解質を内包し、かつ外部回路に接続するリード端子を当該電極ケースに溶接してなるリード端子付扁平形非水電解質二次電池において、前記電極層の厚さは１．０ｍｍ以下であり、前記リード端子の当該電極ケースへの溶接位置は正極及び負極電極群が接触している部分を避けた正極及び負極ケースの周辺部であることを特徴とするリード端子付扁平形非水電解質二次電池。
【請求項２】
リード端子は帯状または環状の金属板であることを特徴とする請求項１記載のリード端子付扁平形非水電解質二次電池。
【発明の詳細な説明】
【０００１】
【発明の属する技術分野】
本発明は扁平形非水電解質二次電池に係わり、特に、リード端子を電極ケース面に溶接したリード端子付扁平形非水電解質二次電池に関する。
【０００２】
【従来の技術】
正極作用物質にＭｎＯ2やＶ2Ｏ5などの金属酸化物、あるいはフッ化黒鉛などの無機化合物、あるいはポリアニリンやポリアセン構造体などの有機化合物を用い、負極に金属リチウム、あるいはリチウム合金、あるいはポリアセン構造体などの有機化合物、あるいはリチウムを吸蔵、放出可能な炭素質材料、あるいはチタン酸リチウムやリチウム含有珪素酸化物のような酸化物を用い、電解質にプロピレンカーボネート、エチレンカーボネート、ブチレンカーボネート、ジエチルカーボネート、ジメチルカーボネート、メチルエチルカーボネート、ジメトキシエタン、γ−ブチルラクトンなどの非水溶媒にＬｉＣｌＯ4、ＬｉＰＦ6、ＬｉＢＦ4、ＬｉＣＦ3ＳＯ3、ＬｉＮ（ＣＦ3ＳＯ2）2、ＬｉＮ（Ｃ2Ｆ5ＳＯ2）2などの支持塩を溶解した非水電解質を用いたコイン形やボタン形の扁平形非水電解質二次電池は、既に商品化されており、放電電流が数〜数十μＡ程度の軽負荷で放電が行われるＳＲＡＭやＲＴＣのバックアップ用電源や電池交換不要腕時計の主電源といった用途に適用されている。
【０００３】
これらコイン形やボタン形の扁平形非水電解質二次電池は、主用途が軽負荷での放電のため、図６に示す構造をしており、正極１４、及び負極１５は、ペレット形状をしたものが一般的である。
【０００４】
しかし、図６に示すような従来の扁平形非水電解質二次電池では、負極端子を兼ねる金属製の負極ケース５と、正極端子を兼ねる金属製の正極ケース１が、絶縁ガスケット６を介し嵌合され、さらに正極ケース１または負極ケース５が加締め加工により加締められた封口構造を有し、その内部に少なくとも正極１４、セパレータ３、負極１５を含む発電要素と、非水電解質が内包されているが、正極１４、及び負極１５がペレット形状をしているため、リード端子を溶接する際、溶接に十分な熱を発生させても、正極または負極がペレット形状のため正極１４及び負極１５の間に設けられたセパレータ３まで発生した熱が到達せず、セパレータ３の穴あき、収縮などの問題は起こらなかった。
【０００５】
一方、携帯電話やＰＤＡなどの小型情報端末を中心に使用機器の小型化が加速しており、主電源である二次電池についても小型化を図ることが要求されている。このような要求に対し、特開２０００−６８１６０号や、特開２００１−６８１４３号に示すような負極端子を兼ねる金属製の負極ケースと、正極端子を兼ねる金属製の正極ケースが、絶縁ガスケットを介し嵌合され、さらに正極ケースまたは負極ケースが加締め加工により加締められた封口構造を有し、その内部に少なくとも正極、セパレータ、負極を含む発電要素と、非水電解質を内包した扁平形非水電解質二次電池において、扁平形電池の扁平面に垂直な方向の断面を見た場合に、少なくとも３面以上の正極と負極がセパレータを介して対向している正負極対向面を有した電極群が収納され、かつ、電極群内の正負極対向面積の総和が絶縁ガスケットの開口面積よりも大きくする構造の扁平形非水電解質二次電池が小型化の要求を満たす電池として開発されている。
【０００６】
ところで、これらの扁平形非水電解質二次電池を機器に組み込む場合、その多くは正極ケース及び負極ケースの外側にリード端子を抵抗溶接にて溶接し、端子部と機器とをはんだ付けして組み込むのが一般的である。しかし、前述したように正極、負極、セパレータからなる合剤層の厚さが１．０ｍｍ以下である電極群を積層もしくは捲回し、電池内に内包する扁平形非水電解質二次電池では、一枚の電極の厚さが１ｍｍ以下の薄い正負極電極と０．５ｍｍ以下のポリエチレン、ポリプロピレン製などの薄膜セパレータを介して、積層または捲回された電極群を直接、正極及び負極ケースに接触させ、ケースと電極の集電を取っている。この電池系において抵抗溶接を行うために、ケースに３００〜４５０Ｖ程度の電圧を印加した場合、溶接時に発生する熱が電池ケースを通じて電極、セパレータにまで到達してしまい、セパレータの穴あき、収縮を起こし、容量劣化や電池内ショートを起こしたり、また、溶接部分に電圧が集中するため溶接部分に通じる電極が集電体から剥げ落ちるなどの不具合が生じ、電池としての機能の低下を引き起こす。
【０００７】
一方、溶接時の出力を下げた場合、前述したような不具合は起こらなくなるが、溶接強度が弱くなるため、リード端子がとれたり、電池とリード端子の接触が悪くなってしまう。また、リード端子の溶接方法をレーザー溶接などに変更しても熱の発生は抑えられず、同様の不具合を招くというような問題がある。
【０００８】
【発明が解決しようとする課題】
本発明は上記情況に対処するためになされたもので、その課題は正極、負極、セパレータからなる電極層を積層もしくは捲回した電極群を電池内に内包する扁平形非水電解質二次電池において、前記電極層の厚さは１．０ｍｍ以下であり、リード端子溶接により発生する熱による、電池内の電極、セパレータの破壊を抑制し、容量劣化や電池内ショートを防止できるリード端子を備えたリード端子付扁平形非水電解質二次電池を提供するものである。
【０００９】
【課題を解決するための手段】
上記課題を解決するために、本発明は、外部回路に接続するリード端子を電池に溶接するリード端子付扁平形非水電解質二次電池において、前記リード端子の電池への溶接位置は電極群が接触している部分を避けた電池ケースの周辺部とし、また、リード端子は帯状または環状の金属板を用いた構成としている。
【００１０】
まず、本発明電池は電極を含めた電池の構造に主点をおいたものであり、正極作用物質については限定されるものではなく、ＭｎＯ2、Ｖ2Ｏ5、ＬｉＴｉ2Ｏ4、Ｌｉ4Ｔｉ5Ｏ12、ＬｉＦｅ2Ｏ4、コバルト酸リチウム、ニッケル酸リチウム、マンガン酸リチウムなどの金属酸化物、あるいはフッ化黒鉛、ＦｅＳ2などの無機化合物、あるいはポリアニリンやポリアセン構造体などの有機化合物などあらゆる物が適用可能である。ただし、この中で作用電位が高く、サイクル特性に優れるという点でコバルト酸リチウム、ニッケル酸リチウム、マンガン酸リチウムやそれらの混合物やそれらの元素の一部を他の金属元素で置換したリチウム含有酸化物がより好ましく、長期間に渡り使用されることもある扁平形非水電解質二次電池においては高容量で電解液や水分との反応性が低く化学的に安定であるという点でコバルト酸リチウムがさらに好ましい。
【００１１】
また、本発明電池の負極作用については限定されるものではなく、金属リチウム、あるいはＬｉ−Ａｌ、Ｌｉ−Ｉｎ、Ｌｉ−Ｓｎ、Ｌｉ−Ｓｉ、Ｌｉ−Ｇｅ、Ｌｉ−Ｂｉ、Ｌｉ−Ｐｂなどのリチウム合金、あるいはポリアセン構造体などの有機化合物、あるいはリチウムを吸蔵、放出可能な炭素質材料、あるいはＮｂ2Ｏ5、ＬｉＴｉ2Ｏ4、Ｌｉ4Ｔｉ5Ｏ12やＬｉ含有珪素酸化物のような酸化物などあらゆるものが適用可能であるが、サイクル特性に優れ、作動電位が低く、高容量であるという点でＬｉを吸蔵、放出可能な炭素質材料が好ましく、特に放電末期においても電池作動電圧の低下が少ないという点で天然黒鉛や人造黒鉛、膨張黒鉛、メソフェーズピッチ焼成体、メソフェーズピッチ繊維焼成体などのｄ002面の面間隔が０．３３８ｎｍ以下の黒鉛構造が発達した炭素質材料がより好ましい。
【００１２】
さらに、電極については正負極とも従来の顆粒合剤の成形方式や金属ネットの金属基盤に合剤を充填する方法を用いてもよいが肉薄電極の作製が行い易いという点で金属箔にスラリー状の合剤を塗布、乾燥したものがよく、さらにそれを圧延したものを用いることもできる。このような金属箔に作用物質を含む合剤層を塗工した電極を用いる場合は、電極群の内部に用いる電極は金属箔の両面に作用物質層を形成したものを用いるのが、容積効率の上から好ましく、電極群の両端の金属ネットに接触する電極構成材露出部については接触抵抗を低減させるために電極構成材の内、特に金属箔を露出させるのが好ましい。これに関してはこの部分に限り片面にのみ作用物質層を形成した電極を用いてもよいし、一旦、両面に作用物質層を形成した後、片面のみ作用物質層を除去してもよい。
【００１３】
また、電池に溶接するリード端子の材料については、導電性の得られるものであればいずれのものでもよいが、その汎用性などからステンレス製のものが好ましい。また、端子の厚さ、形状についても特に限定されるものではない。
【００１４】
【発明の実施の形態】
以下、本発明の実施例及び比較例について詳細に説明する。
図１は本発明の実施例１の断面図であり、図２は図１の電池ケース周辺部の拡大図である。
【００１５】
図に示すように、本実施例１の扁平形非水電解質二次電池は、負極端子を兼ねる金属製の負極ケース５と、正極端子を兼ねる金属製の正極ケース１が、絶縁ガスケット６を介し嵌合され、さらに正極ケース１または負極ケース５が加締め加工により加締められた封口構造を有し、その内部に少なくとも正極作用物質含有層２、セパレータ３、負極作用物質含有層４を含む発電要素と、非水電解質を内包しており、さらに正極ケース１にはリード端子７を、また負極ケース５にはリード端子８が溶接されている。
【００１６】
本実施例においては、図３で示される帯状の厚さ０．２ｍｍのステンレスの金属板からなるリード端子７、８を用い、このリード端子７、８の溶接位置９、１０は図２に示すように、電極群が接触している部分を避けた負極ケース５の範囲Ｂ内であり、また正極ケース１での電極群が接触している部分を避けた範囲Ａ内である。
【００１７】
次に、本実施例電池の製造方法について説明する。
まず、ＬｉＣｏＯ2１００質量部に対し導電材としてアセチレンブラック５質量部と黒鉛粉末５質量部を加え、結着剤としてポリフッ化ビニリデンを５質量部加え、Ｎ−メチルピロリドンで希釈、混合し、スラリー状の正極合剤を得た。次に、この正極合剤を、正極集電体である厚さ０．０２ｍｍのアルミ箔の片面にドクターブレード法により塗工、乾燥を行い、アルミ箔表面に正極作用物質含有層２を形成した。以後、正極作用物質含有層の塗膜厚さが両面で０．１５ｍｍとなるまで塗工、乾燥を繰り返し、両面塗工正極を作製した。次に、この電極体の片面の端から１０ｍｍ部分の作用物質含有層を除去し、アルミ層を剥き出し通電部とし、幅１５ｍｍ、長さ１２０ｍｍ、厚さ０．１５ｍｍの長さに切り出した正極板を作製した。
【００１８】
次に、黒鉛化メソフェーズピッチ炭素繊維粉末１００質量部に結着剤としてスチレンブタジエンゴム（ＳＢＲ）とカルボキシメチルセルロース（ＣＭＣ）をそれぞれ２．５質量部を添加し、イオン交換水で希釈、混合し、スラリー状の負極合剤を得た。得られた負極合剤を負極集電体である厚さ０．０２ｍｍの銅箔に負極作用物質含有層４の厚さが０．１５ｍｍとなるように正極の場合と同様に塗工、乾燥を繰り返し実施し両面塗工負極を作製した。次に、この集電体の片面の端から１０ｍｍ部分の作用物質含有層を除去し、銅層を剥き出し通電部とし、幅１５ｍｍ、長さ１２０ｍｍ、厚さ０．１５ｍｍの長さに切り出した負極板を作製した。
【００１９】
次に、正負極通電部面を外周巻き終わり側とし、これら正極と負極の間に厚さ２５μｍのポリエチレン微多孔膜からなるセパレータ３を介し渦巻状に捲回し、扁平形電池の扁平面に対し水平方向に正負極対向部を持つように一定方向に捲回電極の中心部の空間がなくなるまで加圧した。
【００２０】
作製した電極群を８５℃で１２ｈ乾燥した後、絶縁ガスケット６を一体化した負極金属ケース５の内底面に電極群の片面塗工負極板の未塗工側が金属ネットに接する用に配置し、エチレンカーボネートとメチルエチルカーボネートを体積比１：１の割合で混合した溶媒に支持塩としてＬｉＰＦ6を１ｍｏｌ／ｌの割合で溶解せしめた非水電解質を注液し、さらにステンレス製の正極ケース１を嵌合し、上下反転後、正極ケースに加締め加工を実施し、封口し、厚さ３ｍｍ、直径φ２４．５ｍｍの実施例の扁平形非水電解質二次電池を製作した。また、これらの電池において４．２Ｖ、３ｍＡの定電流定電圧で４８ｈ初充電を実施した。
【００２１】
表１は扁平形電池の正極ケース側を、表２は負極ケース側を図５のごとき従来の溶接位置と、図２の本実施例のごとく電極群を内包した部分を避けた面に溶接した場合とを溶接エネルギー毎に比較したものである。比較数は各１０００個、電圧テスター及び端子引張り試験により評価を行った。ここでの、内部短絡不良とは、溶接により電圧が４．０Ｖを下回ったものをさし、また、溶接不良とは引張り試験で、２．９Ｎ以下の強度しか得られなかったものをさす。
【００２２】
【表１】
0004901017.tif 000002
【００２３】
【表２】
0004901017.tif 000003
【００２４】
本発明の他の実施例として、図４に示すように、厚さ０．２ｍｍのステンレスの金属板からなるリード端子１２が図２に示すように電極群を内包した部分を避けた周辺部の面（溶接位置）１３にシリーズスポット溶接によって固着されている場合について、上記図３の帯状の金属板からなるリード端子を用いた場合と同様の内部短絡不良と溶接不良についての評価を行って、その結果を表３、表４に示した。
【００２５】
【表３】
0004901017.tif 000004
【００２６】
【表４】
0004901017.tif 000005
【００２７】
溶接機はセイワ製溶接機ＭＣ−１６０Ｂを使用し、従来の溶接は出力を正極ケース４８０Ｖ、負極ケース３５０Ｖとしている。従来の溶接位置では、溶接電圧が低いと、内部短絡不良は起きないが、溶接不良が多くなる。溶接出力を高くすると、溶接不良は減少するが、内部短絡が増加する。本実施例の溶接条件では電極群を内包した部分を避けた電極ケースの周辺部で溶接しているため、出力を上げても内部短絡は起こさない。このため、出力を従来の３０％向上させても溶接の悪影響がない。
【００２８】
なお、本発明の実施例では、図３や図４のような帯状または環状のリード端子を使用したが、リード端子自体の形状を規定するものではなく、電池を搭載する電子機器などにより、適宜形状を変更することができる。また、リード端子の先端にリード線付コネクタを接合したリード端子でも本実施例と同様な効果が得られる。
【００２９】
また、本発明の実施例は、非水電解質に非水溶媒を用いた扁平形非水溶媒二次電池を用いたが、電池形状については正極ケースの加締め加工により封口するコイン形非水電解質二次電池をもとに説明したが、正負極電極を入れ替え、負極ケースの加締め加工により封口することも可能である。さらに、電池形状についても円形のコイン形である必要はなく小判形などの特殊形状を有する扁平形非水電解質二次電池においても適用可能である。
【００３０】
【発明の効果】
以上説明したように、本発明によれば正極電極、負極電極、セパレータからなる電極群を内包した部分を避けた電池ケース周辺部にリード端子を溶接することにより、内部活物質に影響を及ぼすことなく、溶接を行うことができ、また、溶接出力を従来よりもおよそ３０％上げることができ、しかも溶接不良を減少させ、溶接強度を安定させることができるという、非常に大きな工業的価値を有するリード端子付扁平形非水電解質二次電池を提供することができる。
【図面の簡単な説明】
【図１】本発明の実施例１の扁平形非水電解質二次電池の断面図。
【図２】図１のリード端子溶接位置の拡大断面図。
【図３】図１に用いるリード端子の斜視図。
【図４】本発明の他の実施例に用いるリード端子の斜視図。
【図５】従来のリード端子付き扁平形非水電解質二次電池の断面図。
【図６】従来の扁平形非水電解質二次電池の断面図。
【符号の説明】
１…正極ケース、２…正極作用物質含有層（塗工電極）、３…セパレータ、４…負極作用物質含有層（塗工電極）、５…負極ケース、６…絶縁ガスケット、７，８，１２…リード端子、９，１０，１３…溶接位置、１４…正極、１５…負極。
【図１】
0004901017.tif 000006
【図２】
0004901017.tif 000007
【図３】
0004901017.tif 000008
【図４】
0004901017.tif 000009
【図５】
0004901017.tif 000010
【図６】
0004901017.tif 000011